(57)【要約】【課題】  卵白を用いて漆の表面に均一に模様を形成し、かつ、刷毛目に沿った亀裂模様以外の亀裂模様を形成することができる漆表面の加工方法を提供すること。【解決手段】  被塗布面に上塗り用の漆を塗る工程（Ｓ１００）と、この上塗り用の漆を乾燥させる工程（Ｓ１０１）と、この上塗り用の漆の表面に卵白に水を加えた卵白液を吹き付ける工程（Ｓ１０２）と、さらに卵白液を吹き付ける工程（Ｓ１０３）と、卵白液を乾燥させる工程（Ｓ１０４）と、を備えることを特徴とする漆表面加工方法を提供する。【選択図】    図１
2005205257.tif 000002
【特許請求の範囲】
【請求項１】
被塗布面に漆を塗る漆塗布工程と、
前記漆塗布工程において塗られた前記漆の表面に、少なくとも卵白を含有する卵白液又は卵白を吹き付ける卵白吹き付け工程と、
前記卵白吹き付け工程において吹き付けられた前記卵白液又は前記卵白を乾燥させる卵白乾燥工程と、
を備えることを特徴とする漆表面加工方法。
【請求項２】
前記漆塗布工程と、前記卵白吹き付け工程と、の間に前記漆塗布工程において塗られた前記漆を所定時間乾燥させる漆乾燥工程を備えることを特徴とする請求項１に記載の漆表面加工方法。
【請求項３】
前記卵白乾燥工程において乾燥させられた前記卵白液又は前記卵白の表面に前記卵白液又は卵白を少なくとも一回以上吹き付ける卵白重複吹き付け工程を備えることを特徴とする請求項１又は２に記載の漆表面加工方法。
【請求項４】
前記卵白液は、卵白に対して水を５重量％乃至７５重量％混合したものであることを特徴とする請求項１乃至３の何れか一項に記載の漆表面加工方法。
【発明の詳細な説明】
【技術分野】
【０００１】
本発明は、漆表面の加工方法に関する。
【背景技術】
【０００２】
漆は、古くから木製品の塗装に使用されてきたが、近年、漆は、その塗装面の硬度や美観に優れていることから、木製品以外の金属製品等の塗料としても使用されてきている。
【０００３】
このような漆の塗装面の表面を加工するための従来技術として、漆を塗布した上に卵白を塗布することが行われている（特許文献１参照）。
【０００４】
ここで、図８は、従来例により表面を加工した漆の表面の状態を表す図面代用写真である。
【０００５】
図８に表されているように、従来の技術においては、漆を塗布した表面に泡立てた卵白を刷毛により塗布することで、卵白と漆とが化合し漆の表面の色彩が変化するとともに、泡立てた卵白の気泡により漆の表面に凹凸が形成される。
【０００６】
また、漆の表面に卵白を塗布すると、漆の乾燥速度よりも卵白の乾燥速度の方が早く、かつ、卵白は乾燥する際に収縮することから、図８に表されているように、塗布された漆の表面に亀裂模様が形成される。
【特許文献１】特開昭６３−８８０８３号公報
【発明の開示】
【発明が解決しようとする課題】
【０００７】
しかしながら、従来の技術においては、卵白を刷毛で塗布していたため、卵白を均一に塗布することが困難であったため、特に、特許文献１に記載されているように泡立てた卵白を使用する際には均一に塗布することが困難であったため、漆の表面に均一に模様を形成することができなかった。
【０００８】
また、卵白を刷毛で塗布すると、刷毛目に沿って卵白の厚薄が生じ、漆の表面にできる亀裂模様も刷毛目に沿って形成され、刷毛目に沿った亀裂模様以外の亀裂模様を形成するのは困難であった。
【０００９】
そこで、本発明は、卵白を用いて漆の表面に均一に模様を形成し、かつ、刷毛目に沿った亀裂模様以外の亀裂模様を形成することができる漆表面の加工方法を提供することを目的とする。
【課題を解決するための手段】
【００１０】
以上の課題を解決するため、本発明は、被塗布面に漆を塗る漆塗布工程と、前記漆塗布工程において塗られた前記漆の表面に、少なくとも卵白を含有する卵白液又は卵白を吹き付ける卵白吹き付け工程と、前記卵白吹き付け工程において吹き付けられた前記卵白液又は前記卵白を乾燥させる卵白乾燥工程と、を備えることを特徴とする漆表面加工方法を提供する。
【００１１】
このように、少なくとも卵白を含有する卵白液又は卵白そのものを漆の表面に吹き付けることにより、均一に卵白液又は卵白を塗布することが可能となり、漆の表面に均一に模様をつけることが可能となる。
【００１２】
また、従来のように刷毛を使うことがないため、刷毛目が着かず、曲線状に亀裂模様が形成される。
【００１３】
なお、本願発明者が鋭意研究した結果、卵白液や卵白を吹き付けてできる層が厚ければ厚いほど、亀裂模様の大きさが大きくなることが判った。
【００１４】
さらに、漆塗布工程と、卵白吹き付け工程と、の間に漆塗布工程において塗られた漆を所定時間乾燥させる漆乾燥工程を備えることも可能であり、この乾燥時間を長く取るほど、亀裂模様が小さくなることが判った。
【００１５】
なお、卵白乾燥工程において乾燥させられた卵白液又は卵白の表面に卵白液又は卵白を少なくとも一回以上重ねて吹き付ける卵白重複吹き付け工程をさらに備えることで、卵白液又は卵白を吹き付けてできる層を厚くすることも可能である。
【００１６】
ここで、吹き付ける卵白液については、卵白に対して水を５重量％乃至７５重量％混合したものを用いることで、吹き付けの作業が容易となり、望ましい。
【発明の効果】
【００１７】
以上のように、本発明によれば、漆の表面に卵白を含有した卵白液を吹き付けるため、卵白液を均一に塗布することが可能となり、漆の表面に均一に模様をつけることができる。
【００１８】
また、漆の表面に卵白を含有した卵白液を吹き付けるため、刷毛目が着かず、曲線状の亀裂模様を形成することができる。
【発明を実施するための最良の形態】
【００１９】
図１は、本発明の一実施形態に係る漆表面加工方法を表すフローチャートである。
【００２０】
まず、例えば椀や箱等の所望の形状に加工された木地の表面に磨きをかけ、生漆や下地漆を塗る等により上塗り用の漆を塗るための下地を作り、上塗り用の漆を塗る（Ｓ１００）。
【００２１】
ここで、上塗り用の漆は、０．４〜１．０ｍｍ程度の厚さになるように塗るのが望ましい。
【００２２】
次に、上塗り用の漆を所定の時間乾燥させる（Ｓ１０１）。
【００２３】
ここでの乾燥時間については、上塗り用の漆の表面のみが乾いたいわゆる半乾きの状態となる範囲で適時選択すればよいが、後述のように、乾燥時間を多く取れば取るほど亀裂模様の大きさが小さくなる。
【００２４】
次に、卵白に水を加えた卵白液を上塗り用漆の表面に吹き付ける（Ｓ１０２）。
【００２５】
ここで、本実施形態では、１．５ｍｍの口径、空気圧２ｋｇｆ／ｃｍ2の空気圧を有する重力式の吹き付けガンで、卵白液を吹き付けた。
【００２６】
なお、吹き付け対象面と吹き付けガンの吹き付け口との間の距離は、１０ｃｍ〜２５ｃｍ程度離して吹き付けることが望ましい。
【００２７】
また、卵白と水の混合割合については、適時選択することができる設計事項である。
【００２８】
なお、卵白のみを吹き付けることも可能であるが、卵白のみでは粘度が高く、ムラになりやすいため、水を混合することが望ましい。
【００２９】
ここで、上述のように、卵白と水との混合割合は適時選択すればよいが、均一に吹き付けるためには、卵白に対して水を２５重量％乃至５０重量％混合することが好適であるが、水を加える量としては５重量％〜７５重量％の範囲内であれば、充分に漆の表面を加工することが可能である。
【００３０】
また、上塗り用漆の表面に吹き付ける卵白液の量については、適時選択することができる設計事項であるが、卵白液の厚さは、０．１５ｍｍ〜０．５ｍｍ程度が好適である。
【００３１】
なお、後述するように、卵白液の量を少なくして薄く塗布した際には、亀裂模様の大きさが小さくなり、卵白液の量を多くして厚く塗布した際には、亀裂模様の大きさが大きくなる。
【００３２】
上塗り用漆の表面に吹き付けた卵白液が乾いた後、さらに、卵白液を吹き付ける（Ｓ１０３）。
【００３３】
なお、吹き付けた卵白液の上に重ねて卵白液を吹き付ける回数を増やすことにより、後述するように、亀裂模様の大きさを小さくしていくことができるようになる。
【００３４】
そして、吹き付けた卵白液が乾燥したら（Ｓ１０４）、水洗いを行い（Ｓ１０５）、すり漆を塗り艶上げをする等の仕上げを行い（Ｓ１０６）、漆の表面の加工が終了する。
【００３５】
ここで、図２は、本実施形態に係る漆表面加工方法により加工された漆の表面の状態を表す図面代用写真である。
【００３６】
図２に表されているように、本実施形態に係る漆表面加工方法によれば、卵白液が均一に付着するため、漆の表面にできる凹凸が均一に形成されるとともに、亀裂模様についても、刷毛目とは異なり、曲線状に形成されるようになる。
【００３７】
図３は、本実施形態に係る漆表面加工方法おいて、卵白液を厚く（０．５ｍｍ程度）塗布して加工した際の漆の表面の状態を表す図面代用写真である。
【００３８】
また、図４は、本実施形態に係る漆表面加工方法おいて、卵白液を薄く（０．１５ｍｍ程度）塗布して加工した際の漆の表面の状態を表す図面代用写真である。
【００３９】
図３及び図４に表されているように、上述のステップ１０２（Ｓ１０２）において、卵白液を厚く塗布することにより、亀裂模様の大きさを大きくすることができることが判る。
【００４０】
なお、卵白液を厚く塗った際には、亀裂自体の大きさや深さについても大きくなっている。
【００４１】
図５は、本実施形態に係る漆表面加工方法おいて、上塗り用の漆の表面に卵白液を塗布して乾燥させた後さらに卵白液を一回塗布して加工した際の漆の表面の状態を表す図面代用写真である。
【００４２】
また、図６は、本実施形態に係る漆表面加工方法おいて、上塗り用の漆の表面に卵白液を塗布して乾燥させた後さらに卵白液を二回塗布して加工した際の漆の表面の状態を表す図面代用写真である。
【００４３】
さらに、図７は、本実施形態に係る漆表面加工方法おいて、上塗り用の漆の表面に卵白液を塗布して乾燥させた後さらに卵白液を三回塗布して加工した際の漆の表面の状態を表す図面代用写真である。
【００４４】
このように、卵白液を塗布して乾燥させる回数を増やすことにより、亀裂模様の大きさを小さくできることが判る。
【００４５】
なお、以上に記載した実施形態では、卵白に水を混合した卵白液を使用したが、卵白そのものを吹き付けることも可能である。
【００４６】
また、上塗り用の漆を所定の時間乾燥させる工程（Ｓ１０１）及び上塗り用漆の表面に吹き付けた卵白液が乾いた後、さらに、卵白液を吹き付ける工程（Ｓ１０３）については必ずしも必要な工程ではなく、このような工程を取るか否かについては任意に選択することができる。
【図面の簡単な説明】
【００４７】
【図１】本発明の一実施形態に係る漆表面加工方法を表すフローチャート。
【図２】本発明の実施形態に係る漆表面加工方法により加工された漆の表面の状態を表す図面代用写真。
【図３】卵白液を厚く塗布して加工した際の漆の表面の状態を表す図面代用写真。
【図４】卵白液を薄く塗布して加工した際の漆の表面の状態を表す図面代用写真。
【図５】上塗り用の漆の表面に卵白液を塗布して乾燥させた後さらに卵白液を一回塗布して加工した際の漆の表面の状態を表す図面代用写真。
【図６】上塗り用の漆の表面に卵白液を塗布して乾燥させた後さらに卵白液を二回塗布して加工した際の漆の表面の状態を表す図面代用写真。
【図７】上塗り用の漆の表面に卵白液を塗布して乾燥させた後さらに卵白液を三回塗布して加工した際の漆の表面の状態を表す図面代用写真。
【図８】従来例により表面を加工した漆の表面の状態を表す図面代用写真。
【図１】
2005205257.tif 000003
【図２】
2005205257.tif 000004
【図３】
2005205257.tif 000005
【図４】
2005205257.tif 000006
【図５】
2005205257.tif 000007
【図６】
2005205257.tif 000008
【図７】
2005205257.tif 000009
【図８】
2005205257.tif 000010